Brevet FR3052784A1 — publié le 20171222

PROCÉDÉ DE LUTTE CONTRE L'APPARITION DE BROUILLARD DANS UN DISPOSITIF A CYLINDRES LORS DE L'ENDUCTION DE SUPPORTS FLEXIBLES AVEC UNE COMPOSITION SILICONE LIQUIDE RÉTICULABLE. L'invention se rapporte au domaine général de l'enduction silicone sur cylindres à grande vitesse de supports flexibles divers, tels que les feuilles de papier ou de polymère synthétique (polyoléfine, polyester...), ou bien encore de textile. Plus précisément, l'invention concerne l'enduction de matériaux flexibles avec des compositions liquides contenant un ou plusieurs organopolysiloxanes réticulables par polyaddition, par déshydrogénocondensation, par polycondensation, par voie cationique ou par voie radicalaire de façon à former un film ou revêtement protecteur ayant notamment des propriétés d'anti-adhérence et/ou hydrophobes. Les supports flexibles peuvent être des papiers, des cartons, des films plastiques, des films métalliques ou des textiles. Les applications de ces supports enduits de silicone sont par exemple: papier alimentaire (cuisson, emballage), étiquettes et ruban adhésif, bandes transporteuses, etc... L'enduction de ces supports flexibles avec des silicones liquides réticulables est réalisée sur des dispositifs d'enduction fonctionnant en continu, et à très grande vitesse. Ces dispositifs comportent des têtes d'enduction constituées de plusieurs cylindres dont notamment un cylindre presseur et un cylindre enducteur, lequel est alimenté en continu en composition silicone liquide réticulable, au moyen d'une série de cylindres accolés les uns aux autres. La bande de support flexible circule à grande vitesse entre le cylindre presseur et le cylindre enducteur pour être enduite sur au moins une de ses faces d'un film silicone destiné à réticuler par l'intermédiaire de moyens de réticulation disposés en aval de la tête d'enduction. Ces moyens de réticulation peuvent être par exemple des émetteurs de chaleur, de radiations (par exemple ultraviolet) ou de faisceaux d'électrons. Dans la course à la productivité, les fabricants de supports flexibles revêtus de silicone antiadhérent sont demandeurs de formulations silicone liquides d'enduction, adaptées à des vitesses linéaires de défilement de la bande de supports flexibles de plus en plus élevées. Le facteur économique n'est évidement pas anodin dans cette recherche de nouvelles formulations silicone pour enduction à grande vitesse. Or, on sait que les grandes vitesses sur des machines d'enduction en continu, sont synonymes de problèmes de transfert du film liquide silicone du cylindre enducteur sur la bande 3052784 2 de support flexible défilante. Ces problèmes de transfert ("splitting" en anglais) se traduisent notamment par l'apparition d'un brouillard ou d'un aérosol ("misting" ou "fogging"en anglais) dans l'environnement de la tête d'enduction et, plus particulièrement, au niveau des contacts entre les cylindres en rotation et/ou entre le cylindre enducteur et le support flexible à enduire. La densité 5 de ce brouillard ou de cet aérosol augmente lorsque la vitesse linéaire de défilement et donc la vitesse de rotation des cylindres augmente. Ce phénomène a pour conséquence tout d'abord une perte de consommable, et surtout un dépôt de gouttelettes de liquide d'enduction sur le support en aval (par exemple au niveau du 10 four), ce qui nuit à la qualité du revêtement. En outre, cette formation indésirable de brouillard a des conséquences néfastes sur le plan de l'hygiène industrielle et de la sécurité des opérateurs, qui sont exposés au voisinage du dispositif d'enduction à cylindres, à une forte teneur en aérosol. Cela peut s'avérer nocif. 15 Par ailleurs, le brouillard provoque l'encrassement rapide du dispositif d'enduction à cylindres, d'où des contraintes d'entretien et une usure prématurée. Pour se prémunir des conséquences de ce brouillard, on dispose en général autour de la 20 tête d'enduction, un système d'aspiration permettant de capter ledit brouillard. Par ailleurs, l'homme du métier connaît un certain nombre de réglages de la tête d'enduction pour contrecarrer ce phénomène. On en citera quelques exemples ci-après : A. baisser la vitesse au détriment de la productivité ; 25 B. diminuer le taux de dépôt de silicone au détriment des propriétés du support flexible siliconé que l'on cherche à obtenir (aspect, couverture, anti-adhérence, propriétés mécaniques) ; C. augmentation de la différence entre la vitesse tangentielle du cylindre enducteur et la vitesse linéaire du papier. Mais au-delà d'un certain différentiel, l'homogénéité de la 30 couche enduite est gravement perturbée. De plus, cela permet de réduire la densité du brouillard sans pour autant l'annihiler suffisamment pour permettre une augmentation significative de la vitesse d'enduction ; D. augmentation de la pression entre le cylindre enducteur et le cylindre presseur; là encore dans une certaine limite et sans suppression intéressante du phénomène de 35 formation de brouillard. 3052784 3 Une autre approche pour lutter contre la formation de brouillard dans les machines d'enduction à cylindres, consiste à agir sur la formulation de la composition silicone liquide d'enduction. 5 Selon cette approche, il est connu de réduire le degré de polymérisation moyen en nombre des organopolysiloxanes constituant le liquide d'enduction silicone et, par voie de conséquence, de réduire la viscosité du bain d'enduction silicone pour limiter la densité du brouillard. Ces méthodes connues souffrent d'un grave inconvénient qui est de modifier sensiblement 10 les propriétés et, notamment, l'anti-adhérence du support flexible siliconé que l'on cherche à obtenir. A titre d'illustration de cette approche au travers de la formulation silicone, on peut citer la demande de brevet internationale WO 2004/046248 qui décrit l'utilisation de polymères silicone en 15 étoile utilisés en tant qu'additif antibrouillard pour des applications de revêtement sur des supports flexibles. Le procédé de préparation de ces polymères silicones étoiles consiste à faire réagir (par hydrosilylation) de manière incomplète un organopolysiloxane comprenant des motifs réactifs -zSiH avec une oléfine à longue chaîne afin d'obtenir un polyhydrogénoorganosiloxane partiellement substituée que l'on fait ensuite réagir par hydrosilylation avec une résine silicone 20 vinylée de type MQ et une dioléfine à longue chaîne. Il est clair que de telles compositions sont relativement complexes et donc coûteuses à obtenir. Par ailleurs, elles restent encore perfectibles en ce qui concerne la lutte contre la formation de brouillard dans l'enduction silicone sur cylindres, à grande vitesse. 25 Le brevet européen EP-0 716 115 décrit un procédé de fabrication d'une composition silicone d'enduction, cette composition étant présentée comme permettant la réduction de la densité de brouillard. Selon ce procédé, on met en oeuvre un polydiméthylméthylhydrogénosiloxane à extrémités triméthylsilyle de degré de polymérisation égale à 12, ainsi que 0,01% d'un polydiméthylsiloxane substitué par des fonctions perfluo-éthylbutyle et 30 méthylvinyle, dont les extrémités sont du type diméthylvinylsiloxyle et de degré de polymérisation égale à 300, ainsi que du polypropylèneglycol et éventuellement un alcool stéarique ou oléique. Cela conduit à des polydiméthylsiloxanes fonctionnalisés par des groupements de polyoxypropylène. Ces polydiméthylsiloxanes fonctionnalisés sont associés avec d'autres polydiméthylsiloxanes fonctionnalisés, e.g. par des motifs héxènyles ainsi qu'avec un catalyseur 35 d'hydrosilylation à base de platine, pour former des compositions silicone d'enduction permettant de réduire la formation de brouillard. Les motifs de fonctionnalisation peuvent être des restes hydrophobes tels que des restes d'acide stéarique ou oléique. 3052784 4 Le brevet américain US-4 808 391 concerne des encres et des vernis à base de silicone, et plus précisément un procédé d'application de ces encres/vernis sur un substrat, à l'aide de machine d'enduction à rouleau fonctionnant à grande vitesse. Ce brevet divulgue notamment des compositions comprenant des polydiméthylsiloxanes à extrémités vinylées de viscosité à 25°C 5 comprise entre 15000 et 50000 mPa.s. Ces compositions liquides d'enduction comprennent également un catalyseur à base de platine et un additif rhéologique constitué par de la silice à haute surface spécifique, en particulier de la silice de combustion. Le brevet américain US-6 057 033 divulgue des compositions silicones destinées à être 10 enduites sur des supports flexibles pour former après réticulation par voie cationique sous UV à un revêtement anti-adhérent. En plus des organopolysiloxanes, ces compositions comprennent des fibres de cellulose ayant une longueur moyenne comprise entre 15 et 100 pm et une épaisseur moyenne comprise entre 5 et 40pm. Les organopolysiloxanes mis en oeuvre sont des organopolysiloxanes fonctionnalisés par des groupements de réticulation du type acryloxy ou 15 méthacryloxy, permettant la réticulation par voie radicalaire sous UV. Les fibres de cellulose incorporées dans la composition permettent d'apporter une solution au problème technique qui est d'obtenir un revêtement silicone anti-adhérent réticulé non cassant. Les fibres de cellulose sont présentées comme procurant des améliorations en ce qui concerne le transfert du film de silicone d'enduction sur le support, la résistance au découpage, les propriétés mécaniques (résistance à la 20 tension et à la déchirure), la fixation du revêtement sur le papier, la diminution de l'absorption du liquide d'enduction au sein du papier, et accessoirement la réduction de la formation de brouillard. Sur ce dernier point, le brevet US 6 057 033 ne fournit aucun élément quantitatif d'appréciation de la réduction de brouillard entraîné par les fibres cellulosiques. Il y a tout lieu de penser que cette réduction demeure tout à fait insuffisante. 25 Dans un tel état de la technique, l'un des objectifs essentiels de l'invention est de proposer un procédé efficace de lutte contre l'apparition de brouillard lors de l'enduction de supports flexibles avec une composition silicone liquide précurseur de revêtements réticulés, cette enduction s'opérant à l'aide d'un dispositif d'enduction à cylindre fonctionnant à grande vitesse. Un autre objectif essentiel de l'invention est de proposer un procédé économique et simple de lutte contre l'apparition de brouillard lors de l'enduction de supports flexibles avec une composition silicone destinée à réticuler, cette enduction s'opérant dans un dispositif d'enduction à cylindres fonctionnant à grande vitesse. Un autre objectif essentiel de l'invention est de fournir une nouvelle composition silicone liquide X précurseur de revêtement(s) silicone ne présentant qu'une faible formation de brouillard lors de l'enduction à grande vitesse sur cylindres tout en conduisant à des revêtements silicones 30 35 3052784 5 réticulés de très bonne qualité, en particulier en termes d'accrochage et adhérence sur le support et de profil d'anti-adhérence avec une très bonne stabilité dans le temps. Un autre objectif essentiel de l'invention est de proposer un procédé de lutte contre 5 l'apparition de brouillard dans le cadre de l'enduction de supports flexibles, avec une composition silicone réticulable en revêtements anti-adhérents, à l'aide d'un dispositif d'enduction à cylindre. Tous ces objectifs, parmi d'autres, sont atteints par la présente invention qui concerne tout d'abord un procédé de lutte contre l'apparition de brouillard lors de l'enduction de supports 10 flexibles comprenant les étapes I) et II) suivantes : I) la préparation d'une composition silicone liquide X précurseur de revêtement(s) silicone comprenant : - au moins un organopolysiloxane A réticulable par polyaddition, par déshydrogénocondensation, par polycondensation, par voie cationique ou par voie radicalaire, 15 - éventuellement au moins un composé organosilicique réticulant B, - éventuellement au moins un catalyseur ou photoamorceur C dont la nature est choisie suivant le type de réaction envisagée pour ledit organopolysiloxane A, - éventuellement, au moins un système modulateur d'adhérence K, et - éventuellement au moins un inhibiteur de réticulation D; et 20 Il) l'enduction de ladite composition silicone liquide X sur un support flexible à l'aide d'un dispositif d'enduction à cylindres, ledit procédé étant caractérisé en ce qu'à l'étape I) on ajoute à ladite composition silicone liquide X un additif antibrouillard E susceptible d'être obtenu en faisant réagir à une température comprise entre 10°C et 100°C : 25 - au moins un composé F choisi parmi les composés organiques comprenant au moins une fonction alcène ou alcyne dont au moins l'un des substituants est une fonction acide et les composés organiques comprenant au moins une fonction acide et au moins une fonction alcène ou alcyne dont au moins l'un des substituants est un groupe électroattracteur; et - au moins un composé chimique Z comprenant au moins une fonction amine primaire et/ou 30 secondaire. Le composé chimique Z comprenant une fonction amine primaire et/ou secondaire peut être choisi parmi les composés organiques ou les composés organosiliciés. Les composés organiques comprenant une fonction amine primaire ou secondaire utiles selon l'invention peuvent être 35 choisis parmi les amines primaires telles que n-propylamine, n-isopropylamine, n-butylamine, n- benzylamine, n-hexylamine, n-cyclohexylamine, n-octylamine, n-(2-éthylhexyl)amine, n-(2- phényléthyl)amine, n-(3-méthoxypropyl)amine, n-nonylamine, n-isononylamine, n-décylamine, ndodécylamine, éthylènediamine et 1,3-diaminopropane et les amines secondaires telles que n,n- 3052784 6 dipropylamine, n,n-diisopropylamine, n,n-dibutylamine, n,n-dihexylamine, n,n-dicyclohexylamine, n,n-di(2-méthoxyéthyl)amine, n,n-dioctylamine, n,n-di(2-éthylhexyl)amine, n,n-diisononylamine, n,n-di(tridécyl)amine, morpholine, piperidine, pyrrolidine, 2,2,6,6-tétraméthylpipéridine, pipérazine, n,n'-diméthyléthylènediamine, n,n'-diéthyléethylènediamine et n,n'-diisopropyléthylènediamine. 5 Lorsqu'il s'agit d'un composé organosilicié, le composé chimique organosilicié comprenant au moins une fonction amine primaire et/ou secondaire peut être un silane ou un organopolysiloxane. Selon un mode préférentiel de réalisation de l'invention le composé chimique comprenant au moins une fonction amine primaire et/ou secondaire est de préférence un 10 organopolysiloxane O tel que défini ci-après. Ainsi, selon un mode de réalisation préféré la présente invention concerne un procédé de lutte contre l'apparition de brouillard lors de l'enduction de supports flexibles comprenant les étapes I) et II) suivantes : 15 I) la préparation d'une composition silicone liquide X précurseur de revêtement(s) silicone comprenant : - au moins un organopolysiloxane A réticulable par polyaddition, par déshydrogénocondensation, par polycondensation, par voie cationique ou par voie radicalaire, - éventuellement au moins un composé organosilicique réticulant B, 20 - éventuellement au moins un catalyseur ou photoamorceur C dont la nature est choisie suivant le type de réaction envisagée pour ledit organopolysiloxane A, - éventuellement, au moins un système modulateur d'adhérence K, et - éventuellement au moins un inhibiteur de réticulation D; et Il) l'enduction de ladite composition silicone liquide X sur un support flexible à l'aide d'un 25 dispositif d'enduction à cylindres, ledit procédé étant caractérisé en ce qu'à l'étape I) on ajoute à ladite composition silicone liquide X un additif antibrouillard E susceptible d'être obtenu en faisant réagir à une température comprise entre 10°C et 100°C : - au moins un composé F choisi parmi les composés organiques comprenant au moins une 30 fonction alcène ou alcyne dont au moins l'un des substituants est une fonction acide et les composés organiques comprenant au moins une fonction acide et au moins une fonction alcène ou alcyne dont au moins l'un des substituants est un groupe électroattracteur; et - au moins un composé chimique Z qui est un organopolysiloxane O choisi parmi les organopolysiloxanes comprenant des motifs siloxy (1.1) et (1.2) de formules suivantes: 35 Q (1.2) Ya, n a+b) Zc2SiO4_c 2 (1.1) ; 2 dans lesquelles : 3052784 7 - a= 1 ou 2, b= 0, 1 ou 2 et a+b= 1, 2 ou 3 - c = 1, 2 ou 3 - les symboles Y, identiques ou différents, représentent un groupe fonctionnel de formule (1.3) : -E1-(NH-G)h-(NH2)i (1.3) 5 dans laquelle : - h = 0 ou 1; - i = 0 ou 1 ; - h+i = 1 ou 2 - E1 représente un radical hydrocarboné divalent aliphatique, cycloaliphatique ou aromatique 10 comprenant de 1 à 30 atomes de carbone ; de préférence aliphatique contenant de 1 à 10 atomes de carbone ; - lorsqu'il est présent, G représente un radical hydrocarboné aliphatique comprenant de 1 à 10 atomes de carbone, monovalent lorsque i=0 ou divalent lorsque i=1; - les symboles Z' et Z2, identiques ou différents, représentent un radical hydrocarboné 15 monovalent ayant de 1 à 30 atomes de carbone et comprenant éventuellement une ou plusieurs insaturations et/ou un ou plusieurs atomes de fluor, un groupe hydroxyle, ou un radical-OR' avec R1 qui représente un radical hydrocarboné en C1-C10 linéaire, cyclique ou ramifié, et de préférence Z1 et 22 représentent un groupe hydrocarboné monovalent choisi parmi le groupe constitué par les groupes alkyles ayant de 1 à 8 atomes de carbone, les groupes alcényles ayant de 2 à 6 atomes 20 de carbone et les groupes aryles ayant de 6 à 12 atomes de carbone comprenant éventuellement un ou plusieurs atomes de fluor, un groupe hydroxyle, ou un radical-OR' avec R1 qui représente un radical hydrocarboné en Cl-C10 linéaire, cyclique ou ramifié, et encore plus préférentiellement choisis parmi le groupe constitué par un groupe méthyle, éthyle, propyle, 3,3,3-trifluoropropyle, vinyle, hydroxyle, éthoxyle, méthoxyle, xylyle, tolyle et phényle ; 25 ledit organopolysiloxane O comprenant, par molécule, au moins un motif siloxy (1.1) porteur d'au moins un groupe fonctionnel de formule (1.3). Il est rappelé que dans la formule (1.3) les symboles « N » et « H » représentent respectivement un atome d'azote et d'hydrogène. 30 Selon un mode de réalisation particulier, l'additif antibrouillard E tel que décrit ci-dessus est obtenu à une température de réaction comprise 10 et 90°C, et encore plus préférentiellement entre 10 et 75°C. 35 Un des avantages de ce procédé est de diminuer fortement (jusqu'à un facteur 1000) l'apparition de brouillard dans un système d'enduction de supports flexibles avec des compositions silicones. Il est du mérite des inventeurs d'avoir sélectionné des additifs antibrouillard E particulièrement efficaces. Sans vouloir se limiter à une théorie scientifique ou à 3052784 8 un mécanisme, il semble que cette propriété de l'additif antibrouillard E selon l'invention est due à la nature des réactions mise en oeuvre pour l'obtenir. D'une part, une réaction d'Aza-Michael est réalisée entre des liaisons NH portées par l'organopolysiloxane O et des fonctions alcène ou alcyne du composé F. D'autre part, Le composé F comprenant également au moins une fonction 5 acide, le procédé de l'invention met en oeuvre également une réaction acido-basique entre les fonctions amines de l'organopolysiloxane O et lesdites fonctions acides du composé F. Ces liaisons ioniques confèrent à l'additif antibrouillard E une structure ionique supramoléculaire et des propriétés viscoélastiques utiles pour lutter contre l'apparition de brouillard dans un système d'enduction à cylindre fonctionnant à grande vitesse. Ces propriétés viscoélastiques peuvent se 10 caractériser par un aspect filant de l'additif antibrouillard E. Par "enduction... à grande vitesse", on entend par des vitesses supérieures ou égales à 100 m/min, de préférence supérieure à 300 m/min (e.g. comprises entre 500 et 1000 m/min). La durée de la réaction entre le composé F et l'organopolysiloxane O dépend de la nature 15 des réactifs F et O et de la température. L'homme de l'art saura l'adapter pour obtenir la réaction entre les liaisons NH portées par l'organopolysiloxane O et les fonctions alcène ou alcyne du composé F. L'avancement de cette réaction peut être suivi par RMN 1H. A titre indicatif, à 50°C la durée de réaction peut être comprise entre quelques heures et plusieurs jours. 20 Un autre avantage de l'utilisation de cet additif antibrouillard E dans le procédé selon l'invention est la qualité de la réticulation par polymérisation après enduction sur les supports souples. En effet, l'évaluation de la qualité de la réticulation ou du niveau de réticulation d'un revêtement silicone se fait en évaluant le caractère huileux de la surface du revêtement en passant le doigt sur ce revêtement en sortie d'une machine d'enduction au travers d'un test 25 métier: "smear". De plus, la cinétique de réticulation est tout à fait intéressante comme illustré par les faibles taux d'extractibles obtenus. Un autre avantage de l'utilisation de cet additif antibrouillard E dans le procédé selon l'invention est que les propriétés des revêtements silicones réticulés sur les supports souples ne 30 sont pas impactées, en particulier en termes d'adhésion sur le support et de profil d'anti- adhérence avec une bonne stabilité dans le temps. Dans le cadre de la présente invention, dans la définition du composé F on entend par 35 groupe électroattracteur, un groupe attirant à lui les électrons, c'est-à-dire un atome ou groupe d'atomes ayant une électronégativité supérieure à celle de l'hydrogène, aboutissant ainsi à des liaisons appauvries en électron. Ainsi, dans le cadre de l'invention, le groupe électroattracteur appauvrit les fonctions alcène ou alcyne en électrons. Parmi les groupes électroattracteurs on 3052784 9 peut notamment citer les fonctions cétone, acide, amide, ester phosphonate, acide phosphonique, acide sulfonique, sulfone, ester, thioester, le groupe NO2, le groupe CN, etc. Dans le cadre de la présente demande, on entend par fonction acide notamment les 5 fonctions acides carboxyliques, acides sulfoniques et acides phosphoniques. Ainsi et de préférence, le composé F de la présente invention est choisi parmi les composés organiques comprenant au moins une double ou une triple liaison carbone-carbone dont au moins l'un des substituants est une fonction acide carboxylique, acide sulfonique ou acide phosphonique ou les composés organiques comprenant au moins une fonction acide choisie parmi une fonction acide 10 carboxylique, une fonction acide sulfonique ou une fonction acide phosphonique et au moins une double ou une triple liaison carbone-carbone dont au moins l'un des substituants est un groupe électroattracteur . Ce composé F peut alors réagir selon une réaction d'Aza-Michael avec des amines primaires ou secondaires tel que décrit dans la publication « Michael addition reactions in macromolecular design for emerging technologies » Progress in Polymer Science 31 (5), 487- 15 531(2006). De préférence, le composé F selon l'invention comprend au moins une double liaison carbone-carbone dont au moins l'un des substituants est une fonction acide carboxylique ou comprend au moins une fonction acide carboxylique et au moins une double liaison carbone-carbone dont au moins l'un des substituants est un groupe électroattracteur. Encore plus préférentiellement, dans le composé F selon l'invention au moins l'une des doubles liaisons 20 carbone-carbone et au moins l'une des fonctions acide sont conjuguées. Parmi ces composés, on peut citer de préférence les composés de formule (II) : R2 R4 3 (COOR, (Il) dans laquelle : R2, R3 et R4, identiques ou différents, représentent un atome d'hydrogène, un groupe COOH ou 25 un groupe alkyle en Ci à C6, de préférence en Ci à C3, de préférence méthyle ; R5 représente un atome d'hydrogène, un groupe alkyle en Ci à C6 ou un groupe aryle en C6 à C10, dans lequel l'alkyle et l'aryle comprennent au moins un groupe COOH. De préférence, dans les composés de formule (II), R2 et R3, identiques ou différents, représentent un atome d'hydrogène ou un groupe alkyle en Ci à C6, de préférence en Ci à C3, de préférence 30 méthyle ; R4 représente un atome d'hydrogène, un groupe alkyle en C1 à C6, de préférence en Ci à C3, de préférence méthyle, ou un groupe COOH ; R5 représente un atome d'hydrogène, un groupe alkyle Ci à C6 ou un groupe aryle en C6 à C10, dans lequel l'alkyle et l'aryle comprennent au moins un groupe COOH. 35 3052784 10 De préférence, les composés F de l'invention sont choisis parmi le groupe constitué par l'acide acrylique, l'acide méthacrylique, l'acide itaconique, l'acide crotonique, le 2- carboxyéthylacrylate, le 3-carboxypropylacrylate, l'acide maléique, l'acide fumarique, l'acide 2- (acryloyloxy)acétique, l'acide 2-(acryloyloxy)propanoique, l'acide 3-(acrylolyloxy)propanoique, 5 l'acide 2-(acryloyloxy)-2-phenylacétique, l'acide 4-(acryloyloxy)butanoique, l'acide 2-(acryloyloxy)- 2-methylpropanoique, l'acide 5-(acryloyloxy)pentanoique, l'acide (E)-but-2-enoic, l'acide (Z)-prop1-ene-1,2,3-tricarboxylique, l'acide cinnamique, l'acide sorbique, l'acide 2-hexenoique, l'acide 2- pentenoique, l'acide 2,4-pentadienoique, l'acide ethenesulfonique, l'acide vinylphosphonique, l'acide (1-phenylvinyl)phosphonique, l'acide 3-(vinylsulfonyl)propanoique, l'acide 2- 10 (vinylsulfonyl)acétique, l'acide 2-(vinylsulfonyl)succinique, l'acide acétylène dicarboxylique et l'acide propiolique. De préférence, les composés F de l'invention sont choisis parmi l'acide acrylique, l'acide méthacrylique, l'acide itaconique, l'acide crotonique, le 2-carboxyéthylacrylate, le 3- carboxypropylacrylate, l'acide maléique et l'acide fumarique. 15 De préférence, le composé F est l'acide (méth)acrylique ou le 2-carboxyéthylacrylate. Encore plus préférentiellement, le composé F est l'acide acrylique. L'additif antibrouillard E selon l'invention est mis en oeuvre dans des quantités suffisantes pour réduire la quantité de misting lors de l'enduction. Bien entendu l'homme de métier, par des 20 essais de routine, peut déterminer sans difficulté ces quantités. De préférence, l'additif antibrouillard E selon l'invention est mis en oeuvre dans une quantité supérieure à 1,5 parties en poids et de préférence comprise entre 2 et 15 parties en poids par rapport au poids total de la composition silicone liquide X précurseur de revêtement(s) silicone. 25 L'organopolysiloxane O peut présenter une structure linéaire, ramifiée, ou cyclique. Lorsqu'il s'agit d'organopolysiloxanes linéaires, ceux-ci sont essentiellement constitués de motifs siloxy «D», notamment choisis parmi le groupe constitué par les motifs siloxy Y2Si02,2, SiO2/2 et Z22Si02/2 et de motifs siloxy « M », notamment choisis parmi le groupe constitué par les motifs siloxy Y3SiO112, Yr2Si01/2, Y2Z1Si01/2 et Z23SiO112, les Y, Z1 et Z2 étant tels que définis ci-dessus, 30 étant entendu que l'organopolysiloxane O comprend, par molécule, au moins un motif siloxy porteur d'au moins un groupe fonctionnel de formule (1.3) définie ci-dessus. Dans un mode de réalisation particulièrement préféré, l'organopolysiloxane O est choisi parmi les organopolysiloxanes comprenant des motifs siloxy (1.1) et (1.2) de formules suivantes: vlsio(a+b) zSio4_, 2 (1.1) ; 2 (1.2) 35 dans lesquelles : - Y et Z1 et Z2 ont les définitions données ci-dessus ; - a= 1 ou 2, b= 0, 1 ou 2 et a+b= 2 ou 3 3052784 11 - c = 2 ou 3. De manière particulièrement préférée, l'organopolysiloxane O est choisi parmi les organopolysiloxanes comprenant des motifs (1.1) choisis dans le groupe constitué par YZ1Si02/2 et YZ12Si01/2et des motifs (1.2) choisis dans le groupe constitué par Z22Si02/2et Z23SiO112, les Y, Z1 et 5 Z2 étant tels que définis ci-dessus, étant entendu que l'organopolysiloxane O comprend, par molécule, au moins un motif siloxy porteur d'au moins un groupe fonctionnel de formule (1.3) définie ci-dessus. De préférence, l'organopolysiloxane O présente un degré de polymérisation compris entre 2 et 5000, de préférence entre 2 et 1500, de manière plus préférée entre 2 et 500. 10 De préférence, l'organopolysiloxane O comprend un nombre de motif siloxy (1.1) compris entre 1 et 100, de préférence entre 2 et 80. De préférence, l'organopolysiloxane O comprend une quantité de liaison NH/gramme comprise entre 1.10-5 et 10.10-2 mol/g, et de préférence entre 5.10' et 5.10-2 mol/g. De préférence, l'organopolysiloxane O peut être choisi parmi les composés de formules (III), (IV), 15 (V) et (VI) suivantes: I 0- L I 0-jk I (III) avec k= 1 à 1000, de préférence 1 à 800 -Si, 0-L 0 NH2 (IV) avec I= 1 à 1000, de préférence 1 à 800 et m= 1 à 150, de préférence 1 à 100 ; 20 ,...SKI i -Si.'o-L ° o NH H2N (V) avec n= 1 à 1000, de préférence 1 à 800 et o= 1 à 150, de préférence 1 à 100 et 3052784 12 H I I H I 0- L I 0-1p I (VI) avec p = 1 à 1000, de préférence 1 à 800. Selon un autre mode de réalisation l'organopolysiloxane O peut être choisi parmi les 5 composés de formule (IV) et (V) tels que décrits ci-dessus avec des motifs terminaux diméthylméthoxysilyl au lieu de triméthylsilyl. Dans un mode de réalisation particulier, l'organopolysiloxane O peut être en émulsion. Toutes les caractéristiques préférées définissant l'organopolysiloxane O peuvent être combinées entre elles. 10 De manière générale, on peut définir le rapport r représentant le rapport entre le nombre de moles de fonction alcène ou alcyne du composé F dont au moins l'un des substituants est un groupe électroattracteur ou une fonction acide, de préférence le nombre de moles de double liaison C=C dont au moins l'un des substituants est un groupe électroattracteur ou une fonction 15 acide, et le nombre de moles de liaisons N-H portées par l'organopolysiloxane O. Le rapport r correspond à la relation suivante : (C = C, r= -10 20 On peut également définir le rapport J représentant le rapport entre le nombre de mole de fonctions acide du composé F et le nombre de mole de fonctions amine de l'organopolysiloxane O. Le rapport J correspond à la relation suivante : X 4. 0 Par fonction amine, on entend désigner les amines primaires ou secondaires. Il doit donc 25 être compris qu'une mole de fonction amine primaire contient deux moles de liaisons NH et qu'une mole de fonction amine secondaire contient une mole de liaisons NH. De préférence, le rapport J est compris entre 0,5 et 3, de préférence entre 0,5 et 1,5, et encore plus préférentiellement entre 0,5 et 1,1 De préférence, le rapport r est compris entre 0,05 et 2, de préférence entre 0,2 et 1,5 et encore 30 plus préférentiellement entre 0,25 et 0,75. De préférence, l'organopolysiloxane O présente une viscosité dynamique comprise entre 1 et 100 000 mPa.s, de préférence entre 100 et 50000 mPa.s. Encore plus préférentiellement l'organopolysiloxane O présente une viscosité dynamique comprise entre 5000 et 100000 mPa.s 3052784 13 Toutes les viscosités dont il est question dans le présent exposé correspondent à une grandeur de viscosité dynamique à 25°C dite "Newtonienne", c'est-à-dire la viscosité dynamique qui est mesurée, de manière connue en soi, avec un viscosimètre Brookfield à un gradient de 5 vitesse de cisaillement suffisamment faible pour que la viscosité mesurée soit indépendante du gradient de vitesse. L'additif antimisting E peut être un liquide viscoélastique ou un solide viscoélastique. On peut parler de gel lorsque l'additif antimisting E est à la transition entre un liquide et un solide 10 viscoélastique. Il est ainsi possible d'obtenir des additifs antimisting E présentant des propriétés viscoélastiques modulables. Comme décrit dans la demande non publiée PCT/EP2015/080843 le procédé de préparation de l'additif antimisting E comprend la réaction entre au moins un composé F et au 15 moins un organopolysiloxane O tel que définis ci-dessus. Selon un mode préférentiel la réaction, entre au moins un composé F et au moins un organopolysiloxane O est mise en oeuvre à pression atmosphérique sous air mais peut également avoir lieu sous atmosphère de gaz inerte comme l'argon ou l'azote. 20 De préférence, le composé F et l'organopolysiloxane O sont mis en contact en l'absence de solvant (en masse). Selon un mode de réalisation de l'invention, le composé F et l'organopolysiloxane O sont mis en contact en présence d'un solvant. Le solvant est notamment choisi parmi : - les solvants polaires protiques, tels que par exemple l'eau, les alcools, les liquides 25 ioniques ; - les solvants apolaires tels que par exemple l'heptane, le toluène, le méthylcyclohexane; - les solvants polaires aprotiques tels que les cétones (par exemple acétone), les ethers, les esters, le tetrahydrofurane (THF), le diméthylsulfoxyde (DMSO), le diméthylformamide (DMF). 30 Selon un mode particulier de réalisation le composé F et l'organopolysiloxane O sont mis en contact en présence d'une charge. Dans le cadre de la présente invention, les charges sont de préférence minérales. Elles peuvent être notamment siliceuses. S'agissant des matières siliceuses, elles peuvent jouer le rôle de charge renforçante ou semi-renforçante. Les charges 35 siliceuses renforçantes sont choisies parmi les silices colloïdales, les poudres de silice de combustion et de précipitation ou leurs mélanges. Ces poudres présentent une taille moyenne de particule généralement inférieure à 0,1 pm (micromètres) et une surface spécifique BET supérieure à 30 m2/g, de préférence comprise entre 30 et 350 m2/g. Les charges siliceuses semi- 3052784 14 renforçantes telles que des terres de diatomées ou du quartz broyé, peuvent être également employées. De façon pratique mais non limitative, les charges employées peuvent être un mélange de quartz et de silice. Les charges peuvent être traitées par tout produit approprié. La charge peut être introduite soit directement mélangée à l'organopolysiloxane O soit dans le 5 milieu réactionnel après mélange de l'organopolysiloxane O et du composé F. Sur le plan pondéral, on préfère mettre en oeuvre une quantité de charge comprise entre 0,5% et 30% en poids et de préférence entre 0,5% et 10% en poids par rapport à l'ensemble des constituants O et F. 10 Selon un mode particulier de réalisation du procédé selon l'invention, à l'étape I) l'organopolysiloxane A de la composition silicone liquide X précurseur de revêtement(s) silicone est un organopolysiloxane réticulable par voie radicalaire. L'organopolysiloxane A est alors un organopolysiloxane Al comprenant des fonctions méth(acrylate) et de préférence acrylates. Plus précisément, l'organopolysiloxane Al comprend : 15 al) au moins un motif de formule (VII.1) suivante : R6aZ3bSiO(4-a-b)/2 (VI I. 1 ) formule dans laquelle : - les symboles R6, identiques ou différents, représentent chacun un groupe alkyle en Ci à C18 linéaire ou ramifié, un groupe aryle ou aralkyle en C6 à C12, 20 éventuellement substitué, de préférence par des atomes d'halogène, ou un radical alkoxy -OR' avec R7 étant un atome d'hydrogène ou un radical hydrocarboné comprenant de 1 à 10 atomes de carbone, - les symboles Z3 sont des radicaux monovalent de formule -y-(Y'),, dans laquelle : 25 - y représente un radical polyvalent alkylène linéaire ou ramifié en Ci- C18 éventuellement prolongé par des radicaux bivalents oxyalkylène ou polyoxyalkylène en Ci à C4 éventuellement substitué par un radical hydroxy, - Y' représente un radical monovalent alcénylcarbonyloxy, et 30 - n est égal à 1, 2 ou 3, et - a est un nombre entier égal à 0, 1 ou 2, b est un nombre entier égal à 1 ou 2 et la somme a+b= 1, 2 ou 3 ; et a2) éventuellement des motifs de formule (VII.2) suivante: R8aSi0(4-a)/2 (VII.2) 35 formule dans laquelle : - les symboles R8, identiques ou différents, représentent chacun un groupe alkyle en Ci à C18 linéaire ou ramifié, un groupe aryle ou aralkyle en C6 à Ci2, éventuellement substitué, de préférence par des atomes d'halogène, et 3052784 15 - a est un nombre entier égal à 0, 1, 2 ou 3, Selon cette variante de l'invention, le photoamorceur C mis en oeuvre dans la composition X avec l'organopolysiloxane Al est un photoamorceur radicalaire Cl qui peut être choisi parmi les cétones aromatiques qui après une exposition sous un rayonnement ultra-violet (UV): 5 subissent une scission homolytique en position OG de la fonction carbonyle (tels que pour les dérivés d'acylphosphonate, les dérivés d'oxyde d'acylphosphine, les dérivés des éthers de benzoïne et les dérivés de l'acétophénone) avec formation de deux fragments radicalaires, dont l'un est un radical benzoyle (photoamorceurs de type I), ou 10 forment des radicaux libres lorsqu'ils sont promus dans leurs états excités par arrachement d'hydrogène d'une molécule donneur d'hydrogène (plus communément désigné par le terme « co-amorceur ») ce qui conduit à la formation d'un radical cétyle inactif et d'un radical amorceur issu du donneur correspondant (photoamorceurs de type II). 15 De préférence, le photoamorceur radicalaire Cl est choisi parmi le groupe constitué par les a-hydroxycétones, les benzoïnes éther, les cétones a-amino aromatiques et les oxydes d'acylphosphine. De préférence, le photoamorceur radicalaire Cl est un oxyde d'acylphosphine et plus préférentiellement le photoamorceur radicalaire Cl est l'éthyl(2,4,6- triméthylbenzoyl)phénylphosphinate ( n°CAS 84434-11-7). 20 Selon un autre mode de réalisation de l'invention, à l'étape I) l'organopolysiloxane A de la composition silicone liquide X précurseur de revêtement(s) silicone est un organopolysiloxane réticulable par polyaddition. L'organopolysiloxane A est alors un organopolysiloxane A2 comprenant au moins deux motifs siloxy de formule (VIII.1) avec éventuellement au moins une 25 partie des autres motifs étant des motifs siloxy de formule (VIII.2) WaZ4b SiO (VIII.1) 2 Z4cSiO±:c (VIII.2) 2 formules dans lesquelles : W est un groupe alcényle, de préférence vinyle ou allyle, 30 les symboles Z4, identiques ou différents, représentent : - un radical alkyle linéaire ou ramifié contenant 1 à 20 atomes de carbone, éventuellement substitué par au moins un halogène, de préférence le fluor, les radicaux alkyles étant de préférence méthyle, éthyle, propyle, octyle et 3,3,3- trifluoropropyle, 35 - un radical cycloalkyle contenant entre 5 et 8 atomes de carbone cycliques, éventuellement substitué, 3052784 16 - un radical aryle contenant entre 6 et 12 atomes de carbone éventuellement substitué, et/ou - une partie aralkyle ayant une partie alkyle contenant entre 5 et 14 atomes de carbone et une partie aryle contenant entre 6 et 12 atomes de carbone, substituée 5 éventuellement sur la partie aryle par des halogènes et/ou des alkyles. - a est 1 ou 2, de préférence égal à 1, b est 0, 1 ou 2 et a + b = 1, 2 ou 3, et - c = 0, 1, 2 ou 3. Des exemples d'organopolysiloxanes A2 réticulables par polyaddition sont les 10 diméthylpolysiloxanes à extrémités diméthylvinylsilyle, les copolymères méthylvinyldiméthylpolysiloxanes à extrémités triméthylsilyle, les copolymères méthylvinyldiméthylpolysiloxanes à extrémités diméthylvinylsilyle. Selon cette variante, le composé organosilicique réticulant B est un composé B2 comprenant au moins trois motifs siloxy de formule (IX.1) avec éventuellement au moins une 15 partie des autres motifs étant des motifs siloxy de formule (IX.2) : HLcSi0(3-c)/2 (IX.1) L9Si0(4-g)/2 (IX.2) dans lesquelles : - H est un atome d'hydrogène, 20 - les symboles L, identiques ou différents, représentent : - un radical alkyle linéaire ou ramifié contenant 1 à 20 atomes de carbone, éventuellement substitué par au moins un halogène, de préférence le fluor, les radicaux alkyles étant de préférence méthyle, éthyle, propyle, octyle et 3,3,3- trifluoropropyle, 25 - un radical cycloalkyle contenant entre 5 et 8 atomes de carbone cycliques, éventuellement substitué, - un radical aryle contenant entre 6 et 12 atomes de carbone éventuellement substitué, et/ou - une partie aralkyle ayant une partie alkyle contenant entre 5 et 14 atomes de 30 carbone et une partie aryle contenant entre 6 et 12 atomes de carbone, substituée éventuellement sur la partie aryle par des halogènes et/ou des alkyles, - c = 0, 1 ou 2, et - g= 0, 1, 2 ou 3. 35 Des exemples de composé organosilicique réticulant B2 sont, par exemple : - les polymères diméthylpolysiloxane à extrémités hydrogénodiméthylsilyle, - les polymères poly(diméthylsiloxy) (méthylhydrogénosiloxy) a,co-diméthylhydrogénosiloxy, 3052784 17 - MDD" : les copolymères à motifs (diméthylsiloxy)(hydrogénométhylsiloxy) à extrémités triméthylsilyle, - MHDDH : les copolymères à motifs (diméthylsiloxy)(hydrogénométhylsiloxy) à extrémités hydrogénodiméthylsilyle, 5 - MD" : les hydrogénométhylpolysiloxanes à extrémités triméthylsilyle, Toujours selon cette variante, le catalyseur C est un catalyseur de polyaddition C2. Le catalyseur de polyaddition C2 peut être composé d'au moins un métal appartenant au groupe du platine. Ce catalyseur peut notamment être choisi parmi les composés du platine et du rhodium 10 mais aussi parmi des composés de silicium comme ceux décrits dans les demandes de brevet W02015004396 et W02015004397, des composés de germanium comme ceux décrits dans les demandes de brevet W02016075414 ou des complexes de nickel, cobalt ou fer comme ceux décrits dans les demandes de brevet W02016071651, W02016071652 et W02016071654. Le catalyseur généralement préféré est le platine. Dans ce cas, la quantité pondérale du catalyseur 15 de polyaddition C2, calculée en poids de platine-métal, est généralement comprise entre 2 et 400 ppm. Selon un autre mode de réalisation de l'invention, à l'étape I) l'organopolysiloxane A de la composition silicone liquide X précurseur de revêtement(s) silicone est un organopolysiloxane 20 réticulable par polycondensation. L'organopolysiloxane A est alors un organopolysiloxane A3 linéaire ou ramifié porteur de groupements hydroxyles ou de groupements hydrolysables, par exemple alcoxy, qui réticulent à température ambiante par des réactions de polycondensation sous l'action de l'humidité, en présence généralement d'un catalyseur C3. Le catalyseur C3 est un catalyseur des réactions de polycondensation. Les catalyseurs de polycondensation sont 25 largement connus de l'homme du métier. Sans vouloir se limiter, le catalyseur C3 pourra entre autres être choisi parmi les composés à base d'étain largement connus de l'homme du métier ou parmi les catalyseurs organiques comme les guanidines décrites dans les demandes de brevet EP2268743 et EP2367867 ou parmi les complexes métalliques par exemple à base de Zn, Mo, Mg, etc. décrits dans les demandes de brevet EP2222626, EP2222756, EP2222773, EP2935489, 30 EP2935490 et W02015/082837.Toujours selon cette variante, le composé organosilicique réticulant B est un composé B3 qui est un composé portant au moins 3 groupements hydrolysables, de préférence des groupements alcoxy, comme par exemple un silicate, un alkyltrialcoxysilane ou un aminoalkyle trialcoxysilane. 35 Selon un autre mode de réalisation de l'invention, à l'étape I) l'organopolysiloxane A de la composition silicone liquide X précurseur de revêtement(s) silicone est un organopolysiloxane réticulable par déshydrogénocondensation. L'organopolysiloxane A est alors un organopolysiloxane A4 linéaire, ramifié ou réticulé porteur de groupements hydroxyles. Selon 3052784 18 cette variante, le composé organosilicique réticulant B est un composé B4 qui est un organopolysiloxane linéaire, ramifié ou réticulé porteurs de groupements hydrogénosilyles ou SiH. La réaction de déshydrogénocondensation entre l'organopolysiloxane A4 et le réticulant B4 a lieu en présence d'un catalyseur C4. Sans vouloir se limiter, le catalyseur C4 peut être choisi parmi les 5 composés métalliques par exemple à base de platine ou iridium ou organiques par exemple de type guanidine telles que décrites dans les demandes de brevet EP2443207 et EP2443208. Selon un autre mode de réalisation de l'invention, à l'étape I) l'organopolysiloxane A de la composition silicone liquide X précurseur de revêtement(s) silicone est un organopolysiloxane 10 réticulable par voie cationique. L'organopolysiloxane A est alors un organopolysiloxane A5 comprenant au moins une fonction réactive G choisie parmi le groupe constitué par les fonctions : époxy, alcényléther, oxétane et dioxolane. Ces organopolysiloxanes A5 réticulent en présence d'une quantité efficace d'un photoamorceur C qui est un photoamorceur cationique C5 du type des sels d'onium par l'intermédiaire d'une activation par rayonnement actinique (UV) ou par 15 faisceaux d'électrons. De préférence, le photoamorceur C5 est un borate d'iodonium, par exemple tel que décrit dans les documents EP-562897 et EP-2904021. Un exemple spécifique est le borate d'iodonium suivant : Les organopolysiloxanes A5 qui peuvent être des organopolysiloxanes époxy ou 20 vinyloxyfonctionnels sont décrits notamment dans les brevets DE-4 009 889, EP-0 396 130, EP- 0 355 381, EP-0 105 341, FR-2 110 115, FR-2 526 800. Les organopolysiloxanes époxy fonctionnels peuvent être préparés par réactions d'hydrosilylation entre des huiles à motifs =SiH et des composés époxy-fonctionnels tels que le 1,2-époxy-4-viny1-4-cyclohane (VCMX) ou allylglycidyléther. Les organopolysiloxanes vinyloxyfonctionnels peuvent être préparés par réaction 25 d'hydrosilylation entre des huiles à motifs SiH et des composés vinyloxyfonctionnels tels que l'allylvinyléther ou l'allyl- vinyloxyéthoxybenzène. Quand il est présent, l'inhibiteur de réticulation D est en général utilisé pour conférer à la composition prête à l'emploi, une certaine durée de vie en pot (« pot-life »). Ces inhibiteurs de 30 réticulation sont notamment présents lorsque à l'étape I) l'organopolysiloxane A de la composition silicone liquide X précurseur de revêtement(s) silicone est un organopolysiloxane réticulable par polyaddition ou déshydrogénation et que le catalyseur C mis en oeuvre est à base de platine. 3052784 19 L'inhibiteur de réticulation D est de préférence choisi parmi les alcools acétyléniques (éthynylcyclohexanol : ECH), les diallylmaléates, les triallylisocyanurates, les dialkylmaléates (diéthylmaléates ou dialkylalcinyledicarboxylates) (diéthyleacéthylène dicarboxylate) ou bien encore parmi les organopolysiloxanes, avantageusement cycliques et substitués par au moins un 5 alcényle, le tétraméthylvinylcyclotétrasiloxane étant particulièrement préféré, ou les maléates alkylés. Les alcools acétyléniques sont des retardateurs utiles selon l'invention. On peut citer à titre d'exemples : . l'éthynyl-l-cyclohexanol 1 ; . le méthyl-3 dodécyne-1 01-3 ; 10 . le triméthy1-3,7,11 dodécyne-1 01-3 ; . le diphényl-1,1 propyne-2 01-1 ; . l'éthyl-3 éthyl-6 nonyne-1 01-3 ; . le méthyl-3 pentadécyne-1 01-3. 15 Dans la composition silicone liquide X précurseur de revêtement(s) silicone, il peut-être avantageux de mettre en oeuvre au moins un système modulateur d'adhérence K, pour permettre le contrôle des propriétés d'anti-adhérence du revêtement silicone réticulé. A titre d'illustration, le système modulateur d'adhérence K peut être : - dans le cas d'une formulation réticulant par polyaddition : une résine polyorganosiloxane de 20 formule MDvicl ;MMv'Q ; mmviDviQ ;- ; MMv1DDviQ MDM ou MMHQ (avec Vi= groupement vinyle) - dans le cas d'une formulation réticulant par polycondensation ou déshydrogénocondensation : une résine polyorganosiloxane de formule WHO, et - dans le cas d'une formulation réticulant sous rayonnement : une résine polyorganosiloxane de formule MDHQ ou MMHQ. 25 Il est rappelé que : - le symbole « D » désigne un motif siloxy de formule (CH3)2SiO212 - le symbole « DY' » désigne un motif siloxy de formule (CH3)(vinyle)Si02/2 - le symbole « D" » désigne un motif siloxy de formule (CH3)HSiO212 30 - le symbole « M » désigne un motif siloxy de formule (CH3)3Si0v2 - le symbole « M Y' » désigne un motif siloxy de formule (CH3)2(vinyle)Si01/2 - le symbole « M » désigne un motif siloxy de formule (CH3)2HSi01/2 - le symbole « M » désigne un motif siloxy de formule (CH3)2(OH)Si01i2 - et le symbole « Q » désigne un motif siloxy de formule SiO4/2. 35 Selon une variante préférée du procédé selon l'invention, à l'étape I) la composition silicone liquide X précurseur de revêtement(s) silicone à laquelle on ajoute l'additif antibrouillard E comprend : 3052784 20 - au moins un organopolysiloxane Al réticulable par voie radicalaire, - au moins un photoamorceur radicalaire Cl; et - éventuellement au moins un système modulateur d'adhérence K. L'organopolysiloxane Al et le photoamorceur Cl sont tels que définis ci-dessus. 5 Selon une variante préférée du procédé selon l'invention, à l'étape I) la composition silicone liquide X précurseur de revêtement(s) silicone à laquelle on ajoute l'additif antibrouillard E comprend - au moins un organopolysiloxane A2 réticulable par polyaddition, 10 - au moins un composé organosilicique réticulant B2, - au moins un catalyseur C2, - éventuellement, au moins un système modulateur d'adhérence K, et - éventuellement au moins un inhibiteur de réticulation D. L'organopolysiloxane A2, le réticulant B2, le catalyseur C2, le système modulateur 15 d'adhérence K et l'inhibiteur de réticulation D sont tels que définis ci-dessus. Selon une autre variante du procédé selon l'invention, à l'étape I) la composition silicone liquide X précurseur de revêtement(s) silicone à laquelle on ajoute l'additif antibrouillard E comprend : 20 - au moins un organopolysiloxane A3 réticulable par polycondensation - au moins un additif antibrouillard E tel que décrit ci-dessus, - au moins un composé organosilicique réticulant B3, - au moins un catalyseur C3, et - éventuellement, au moins un système modulateur d'adhérence K. 25 L'organopolysiloxane A3, le réticulant B3, le catalyseur C3 et le système modulateur d'adhérence K sont tels que définis ci-dessus. Selon une autre variante du procédé selon l'invention, à l'étape I) la composition silicone liquide X précurseur de revêtement(s) silicone à laquelle on ajoute l'additif antibrouillard E 30 comprend : - au moins un organopolysiloxane A4 réticulable par déshydrogénocondensation, - au moins un composé organosilicique réticulant B4, - au moins un catalyseur C4, et - éventuellement au moins un système modulateur d'adhérence K, et 35 - éventuellement au moins un inhibiteur de réticulation D. L'organopolysiloxane A4, le réticulant B4, le catalyseur C4, le système modulateur d'adhérence K et l'inhibiteur de réticulation D sont tels que définis ci-dessus. 3052784 21 Selon une autre variante du procédé selon l'invention, à l'étape I) la composition silicone liquide X précurseur de revêtement(s) silicone à laquelle on ajoute l'additif antibrouillard E comprend : - au moins un organopolysiloxane A5 réticulable par voie cationique, 5 - au moins un photoamorceur C5 et - éventuellement au moins un système modulateur d'adhérence K. L'organopolysiloxane A5, le photoamorceur C5 et le système modulateur d'adhérence K sont tels que définis ci-dessus. 10 Outre ces constituants, la composition silicone liquide X précurseur de revêtement(s) silicone peut également contenir au moins un additif courant dans les compositions silicone réticulant par polyaddition, par polycondensation, par déshydrogénocondensation, par voie cationique ou par voie radicalaire. On peut citer par exemple, les pigments et les charges P. Les charges P sont de préférence des charges minérales. Ces charges peuvent se présenter sous la 15 forme de produits très finement divisés ; parmi ces charges figurent les silices de combustion et les silices de précipitation : leur surface spécifique est par exemple égale ou supérieure à 40 m2/g, et se situe le plus souvent dans l'intervalle 40-300 m2/g. Ces charges P peuvent également se présenter sous la forme de produits plus grossièrement divisés, de diamètre particulaire moyen par exemple supérieur à 1 pm. Comme exemples de telles charges, on peut citer le quartz broyé, 20 les silices de diatomées, les oxydes de fer, de zinc, de magnésium, les différentes formes d'alumine (hydratée ou non) ; leur surface spécifique est par exemple égale ou inférieure à 30 m2/g. Les charges P peuvent avoir été modifiées en surface, par traitement avec les divers composés organosiliciques habituellement employés pour cet usage. Ainsi ces composés organosiliciques peuvent être des organochlorosilanes, des diorganocyclopolysiloxanes, des 25 hexaorganodisiloxanes, des hexaorganodisilazanes ou des diorganocyclopolysilazanes. Les charges traitées renferment, dans la plupart des cas, de 2 à 20 % de leur poids de composés organosiliciques. Un autre objet de l'invention concerne une composition silicone liquide X précurseur de 30 revêtement(s) silicone comprenant : - au moins un organopolysiloxane A réticulable par polyaddition, par déshydrogénocondensation, par polycondensation, par voie cationique ou par voie radicalaire, - au moins un additif antibrouillard E tel que décrit ci-dessus, - éventuellement au moins un composé organosilicique réticulant B, 35 - éventuellement au moins un catalyseur ou photoamorceur C dont la nature est choisie suivant le type de réaction envisagée pour ledit organopolysiloxane A, - éventuellement, au moins un système modulateur d'adhérence K, et - éventuellement au moins un inhibiteur de réticulation D. 3052784 22 Selon une variante de l'invention, la composition silicone liquide X précurseur de revêtement(s) silicone comprend : - au moins un organopolysiloxane Al réticulable par voie radicalaire, 5 - au moins un additif antibrouillard E tel que décrit ci-dessus, - au moins un photoamorceur radicalaire Cl; et - éventuellement au moins un système modulateur d'adhérence K. L'organopolysiloxane Al, l'additif antibrouillard E, le photoamorceur Cl et le système modulateur d'adhérence K sont tels que définis ci-dessus. 10 Selon une autre variante de l'invention la composition silicone liquide X précurseur de revêtement(s) silicone comprend : - au moins un organopolysiloxane A2 réticulable par polyaddition, - au moins un additif antibrouillard E tel que décrit ci-dessus, 15 - au moins un composé organosilicique réticulant B2, - au moins un catalyseur C2, - éventuellement, au moins un système modulateur d'adhérence K, et - éventuellement au moins un inhibiteur de réticulation D. L'organopolysiloxane A2, l'additif antibrouillard E, le réticulant B2, le catalyseur C2, le système 20 modulateur d'adhérence K et l'inhibiteur de réticulation D sont tels que définis ci-dessus. Selon un autre mode de réalisation préféré, la composition silicone liquide X précurseur de revêtement(s) silicone comprend : - au moins un organopolysiloxane A3 par polycondensation 25 - au moins un additif antibrouillard E tel que décrit ci-dessus, - au moins un composé organosilicique réticulant B3, - au moins un catalyseur C3, et - éventuellement, au moins un système modulateur d'adhérence K. L'organopolysiloxane A3, l'additif antibrouillard E, le réticulant B3, le catalyseur C3 et le système 30 modulateur d'adhérence K sont tels que définis ci-dessus. Selon un autre mode de réalisation préféré, la composition silicone liquide X précurseur de revêtement(s) silicone comprend : - au moins un organopolysiloxane A4 réticulable par déshydrogénocondensation, 35 - au moins un additif antibrouillard E tel que décrit ci-dessus, - au moins un composé organosilicique réticulant B4, - au moins un catalyseur C4 dont la nature, et - éventuellement au moins un système modulateur d'adhérence K, et 3052784 23 - éventuellement au moins un inhibiteur de réticulation D. L'organopolysiloxane A4, l'additif antibrouillard E, le réticulant B4, le catalyseur C4, le système modulateur d'adhérence K et l'inhibiteur de réticulation D sont tels que définis ci-dessus. 5 Selon un autre mode de réalisation préféré, la composition silicone liquide X précurseur de revêtement(s) silicone comprend : - au moins un organopolysiloxane A5 réticulable par voie cationique, - au moins un additif antibrouillard E tel que décrit ci-dessus, - au moins un photoamorceur C5 et 10 - éventuellement au moins un système modulateur d'adhérence K. L'organopolysiloxane A5, l'additif antibrouillard E, le photoamorceur C5 et le système modulateur d'adhérence K sont tels que définis ci-dessus. Le dernier objet de l'invention concerne l'utilisation de l'additif antibrouillard E tel que défini 15 ci-dessus pour réduire l'apparition de brouillard lors de l'enduction de supports flexibles avec une composition silicone liquide X précurseur de revêtement(s) silicone. Il apparaît donc que l'invention propose un moyen original, simple, économique et fiable de lutte contre la production de brouillard lors de l'enduction de supports flexibles (par exemple en 20 papier, en polymère synthétique (polyoléfine, polyester...), ou bien encore en textile) dans des dispositifs d'enduction à cylindre fonctionnant à grande vitesse. La conséquence industrielle pratique est que les vitesses de défilement peuvent être augmentées sans qu'apparaisse ce phénomène de brouillard nuisible à la qualité de l'enduction. Le moyen de lutte proposé par l'invention a également pour avantage non négligeable de ne pas nuire aux qualités d'aspect, à la 25 couverture, aux propriétés d'anti-adhérence, ainsi qu'aux propriétés mécaniques (rub-off) du revêtement réticulé silicone que l'on cherche à obtenir sur au moins une des faces du support flexible. Par ailleurs, la réduction du brouillard améliore de façon significative les conditions 30 d'hygiène et de sécurité pour le personnel en poste auprès de dispositifs industriels d'enduction silicone sur cylindres fonctionnant à grande vitesse. Les exemples, qui suivent ont pour vocation d'illustrer des modes de réalisation particuliers de l'invention sans pour autant limiter la portée de l'invention à ces simples modes de réalisation. 35 3052784 24 EXEMPLES I) Préparation des additifs antibrouillard E : Dans les exemples ci-dessous, donnés à titre illustratif, il est fait référence aux définitions suivantes : - Mn représente la masse molaire moyenne en nombre. Les organopolysiloxanes mis en oeuvre dans les exemples répondent à la formule suivante : - Organopolysiloxane (3) : composé de formule (III), Mn,k3000g/mol, quantité de liaison N-H par gramme =1,33.10-3 mol/g ; - Organopolysiloxane (4) : composé de formule (III), Mn,k50000g/mol, quantité de liaison N-H par gramme = 8,0.1e mol/g ; - Organopolysiloxane (5) : composé de formule (III), Mnz30000g/mol ; quantité de liaison N-H 20 par gramme = 1,33.10-4 mol/g, Exemple 1 - Préparation d'un additif antibrouillard El selon l'invention: Dans un ballon monocol de 25mL, on mélange 10,0 g de PDMS (5) et 0,039 g d'acide acrylique ce qui conduit à un rapport molaire r=0,63 et un rapport molaire J=1,26. Le mélange 25 réactionnel est maintenu sous agitation magnétique pendant 7 jours à une température de 50°C. Aucun traitement post-réactionnel n'a été appliqué. Une analyse RMN 1H du produit obtenu dans le CDCI3 à 27°C (128 scans) a permis de montrer la disparition des fonctions acrylique. Exemple 2 - Préparation d'un additif antibrouillard E2 selon l'invention: 30 Dans un ballon monocol de 25mL, on mélange 13,48 g de l'organopolysiloxane (4) et 0,022 g d'acide acrylique ce qui conduit à un rapport molaire r=0,52 et un rapport molaire J=1,03. Le mélange réactionnel est maintenu sous agitation magnétique pendant 8 jours à une température de 50°C. Aucun traitement post-réactionnel n'a été appliqué. Une analyse RMN 1F1 du produit obtenu dans le CDCI3 à 27°C (128 scans) a permis de montrer la disparition des fonctions 35 acrylique. 5 10 15 3052784 25 Exemple 3 - Préparation d'un additif antibrouillard E3 selon l'invention: Dans un ballon monocol de 25mL, on mélange 10,01 g de l'organopolysiloxane (3) et 0,461 g d'acide acrylique ce qui conduit à un rapport molaire r=0,5 et un rapport molaire J=0,99. Le mélange réactionnel est maintenu sous agitation magnétique pendant 7 jours à une température 5 de 50°C. Aucun traitement post-réactionnel n'a été appliqué. Une analyse RMN 1H du produit obtenu dans le CDCI3 à 27°C (128 scans) a permis de montrer la disparition des fonctions acrylique. Exemple 4 - Préparation d'un additif antibrouillard E4 selon l'invention: 10 Dans un ballon bicol sont mélangés de l'hexylamine et de l'acide acrylique dans des proportions telles que le ratio acide acrylique /amine primaire est égal à 1. Le mélange est mainteu sous agitation pendant 24 heures à une température de 50°C. Les produits obtenus E1, E2 et E3 présentent tous une viscosité au moins 10 fois plus importante 15 que les organopolysiloxanes respectifs de départ. Les produits obtenus peuvent être qualifiés de liquides viscoélastiques. Dans les produits E2 et E3 toutes les fonctions acides et amines sont sous forme ionique (carboxylate d'ammonium) car le ratio J est égal à 1. Dans le cas du composé E2, le ratio J= 1,26 et par conséquent 25% des fonctions acides seront sous forme COOH et non sous forme ionique. 20 II) Test comme additif anti-misting Les additifs antibrouillard El à E4 préparés dans la partie I) ont été testés pour l'application anti-misting. 25 Description du test Pour analyser et quantifier le brouillard produit dans un dispositif d'enduction à cylindres fonctionnant à grande vitesse, on a mis en oeuvre à l'échelle du laboratoire un « pilote misting » avec un néphélomètre (Portable Dust Monitor Series 1.100 de GRIMM) qui permet de mesurer les particules dont la taille est supérieure à 0,5pm, soit l'intégralité des particules émises dans 30 l'atmosphère. Le dispositif d'enduction (fourni par la société Ermap, France) comprend 2 rouleaux et permet de faire défiler une bande de papier à une vitesse linéique de 50 à 920 m/min. Les deux cylindres presseur/enducteur présentent un diamètre de 10 cm. Le cylindre presseur est recouvert de caoutchouc et le cylindre enducteur de chrome. Le cylindre enducteur a été taillé en haltère de 35 sorte que la vitesse des deux cylindres soit synchrone. Le cylindre presseur entrainable par un moteur, est en contact sous pression constante avec le cylindre enducteur. Le liquide silicone d'enduction est versé directement dans l'entrefer entre les deux rouleaux. La quantité de fluide utilisée est 0,25 ml. 3052784 26 Le néphélomètre mesure la concentration de particules dans le brouillard ou aérosol exprimée en pg/m3. Les performances « anti misting » (antibrouillard) des différents additifs ont été testées dans une composition silicone réticulable par voie radicalaire composée de 95 parties de composé Al et 5 5 parties de composé A2, tous les deux de formule suivante : CH3 CH 3 (C H3 51-0 SIKH, CH3 p q 0 OH avec pour Al (p=85 et q=7,5) et pour A2 (p=220 et q=3,8) et d'une partie d'éthyl(2,4,6- triméthylbenzoyl)phénylphosphinate (n°CAS 84434-11-7) comme photoamorçeur. 10 A la composition décrite ci-dessus sont rajoutés zéro, une ou trois parties en poids des antibrouillard El à E4 préparés dans la partie I). Le mélange est agité pour l'homogénéiser. Les résultats de mesure de la densité de brouillard sont exprimés en pg/m3 et présentés dans le Tableau 1 suivant : Vitesse m/min Sans additif El E2 E3 El E2 E3 E4 1 partie 1 partie 1 partie 3 parties 3 parties 3 parties 3 parties 60 570 77 24 n.d.* 26 77 42 23 200 9560 2062 2163 5523 146 378 176 54 400 37696 3494 3867 25751 247 360 240 105 600 55074 3136 7828 23088 570 787 520 122 800 n.d.* n.d.* n.d.* n.d.* 1335 2316 1043 155 920 n.d.* n.d.* n.d.* n.d.* 2407 3868 1400 135 15 Tableau 1 : Mesure densité de brouillard en pg/m3 n.d. non mesuré. Les produits El, E2, E3 ou E4 ont un comportement antibrouillard très favorable dans les 20 compositions silicones. Avec une partie en poids d'additif dans la composition, le brouillard est fortement diminué. Avec 3 parties en poids les résultats sont excellents. 3052784 27 Les produits El et E2 présentent l'avantage de s'incorporer plus facilement que le composé E3 par simple agitation dans la formulation testée. 5 II) Préparation d'un revêtement silicone anti-adhérent sur un support polymère Les compositions silicone comprenant trois parties en poids d'additif El ou E2 sont enduites à l'aide d'un pilote d'enduction Rotomec sur un support polyester. La vitesse machine est de 50 m/min avec une puissance de lampe à mercure fixée à 100W/cm pour effectuer la réticulation sous UV. Ce dépôt est compris entre 0,9 et 1,1 g/m2. En sortie machine, les tests réalisés sont le 10 « smear », le « rub-off », le « démouillage » et la mesure d'extractibles silicones. Tests effectués sur les supports enduits de revêtements silicone anti-adhérent: Smear : Contrôle qualitatif de la polymérisation de surface par la méthode de la trace au doigt qui 15 consiste à : - Disposer de l'échantillon de support enduit de silicone à contrôler sur une surface plane et rigide ; - Faire une trace avec le bout du doigt en appuyant modérément mais nettement ; et - Examiner à l'oeil la trace ainsi faite, de préférence en lumière rasante. On peut voir ainsi la 20 présence d'une trace même très légère par la différence de brillance de la surface. L'appréciation est qualitative. On quantifie le « Smear » avec les notations suivantes : A : très bon, pas de trace au doigt B : un peu moins bon, trace à peine visible C : trace nette 25 D : trace très nette et aspect huileux de la surface, produit à peine polymérisé. soit un note de A à D, du meilleur résultat au plus mauvais. Rub-off : Contrôle de l'aptitude du silicone à adhérer sur le support flexible par gommage en aller-retour au doigt qui consiste à : 30 - Disposer l'échantillon de support enduit de silicone à contrôler sur une surface plane et rigide, la silicone étant sur la face supérieure Faire 10 Aller et Retour avec le bout du doigt (sur une longueur de 10 cm environ) en appuyant modérément mais nettement. - Examiner à l'oeil l'apparition du gommage. Le gommage correspond à l'apparition d'une fine 35 poudre blanche ou des petites boulettes qui roulent sous le doigt. L'appréciation est qualitative. On quantifie le gommage avec les notations suivantes : - 10 : très bon, pas d'apparition de gommage au bout de 10 A-R - 1 : très mauvais, gommage dès le premier aller 3052784 28 La note correspond au nombre d'aller-retour (de 1 à 10) à partir duquel un gommage apparaît. Soit une note de 1 à 10, du plus faible au meilleur résultat. Démouillage : Appréciation du degré de polymérisation de la couche silicone par évaluation du 5 transfert de silicone sur un adhésif mis en contact avec l'enduction à l'aide d'une encre de tension de surface normée. La méthode est la suivante : - Sélectionner un échantillon d'environ 20 x 5 cm du papier enduit silicone à caractériser, pris dans le sens du déroulement (sens machine). Découper une longueur de 15 cm de ruban adhésif, puis le déposer côté adhésif sur le 10 papier à contrôler, sans plis, en exerçant 10 fois une pression par glissement du doigt sur la longueur du ruban adhésif. (Ruban adhésif « Scotch » de 3 M, référence 610, largeur : 25 mm). - Enlever le ruban adhésif et le déposer à plat, partie adhésivée vers le haut. - Déposer sur la partie adhésivée du ruban, avec un coton tige (à usage unique), une trace 15 d'encre sur une longueur d'environ 10 cm (encres de marque SHERMAN ou FERARINI et BENELI de tension de surface z, 30 dynes/cm et de viscosité 2 à 4 mPa/s). Déclencher immédiatement le chronomètre. - On considère que l'on entre dans la phase du phénomène de démouillage lorsque le trait d'encre change d'aspect, arrêter alors le chronomètre. 20 - La dépose de l'encre sur la partie adhésivée du ruban doit se faire dans les 2 minutes suivant l'enduction silicone. Si le résultat obtenu est REVENDICATIONS1 - Procédé de lutte contre l'apparition de brouillard lors de l'enduction de supports flexibles comprenant les étapes I) et II) suivantes : I) la préparation d'une composition silicone liquide X précurseur de revêtement(s) silicone comprenant : - au moins un organopolysiloxane A réticulable par polyaddition, par déshydrogénocondensation, par polycondensation, par voie cationique ou par voie radicalaire, - éventuellement au moins un composé organosilicique réticulant B, - éventuellement au moins un catalyseur ou photoamorceur C dont la nature est choisie suivant le type de réaction envisagée pour ledit organopolysiloxane A, - éventuellement, au moins un système modulateur d'adhérence K, et - éventuellement au moins un inhibiteur de réticulation D; et II) l'enduction de ladite composition silicone liquide X sur un support flexible à l'aide d'un dispositif d'enduction à cylindres, ledit procédé étant caractérisé en ce qu'à l'étape I) on ajoute à ladite composition silicone liquide X un additif antibrouillard E susceptible d'être obtenu en faisant réagir à une température comprise entre 10°C et 100°C : - au moins un composé F choisi parmi les composés organiques comprenant au moins une fonction alcène ou alcyne dont au moins l'un des substituants est une fonction acide et les composés organiques comprenant au moins une fonction acide et au moins une fonction alcène ou alcyne dont au moins l'un des substituants est un groupe électroattracteur; et - au moins un composé chimique comprenant au moins une fonction amine primaire ou 25 secondaire. 2 - Procédé de lutte contre l'apparition de brouillard lors de l'enduction de supports flexibles selon la revendication 1 comprenant les étapes I) et II) suivantes : 30 I) la préparation d'une composition silicone liquide X précurseur de revêtement(s) silicone comprenant : - au moins un organopolysiloxane A réticulable par polyaddition, par déshydrogénocondensation, par polycondensation, par voie cationique ou par voie radicalaire, - éventuellement au moins un composé organosilicique réticulant B, 35 - éventuellement au moins un catalyseur ou photoamorceur C dont la nature est choisie suivant le type de réaction envisagée pour ledit organopolysiloxane A, - éventuellement, au moins un système modulateur d'adhérence K, et - éventuellement au moins un inhibiteur de réticulation D; et 3052784 31 Il) l'enduction de ladite composition silicone liquide X sur un support flexible à l'aide d'un dispositif d'enduction à cylindres, ledit procédé étant caractérisé en ce qu'à l'étape I) on ajoute à ladite composition silicone liquide X un additif antibrouillard E susceptible d'être obtenu en faisant réagir à une température 5 comprise entre 10°C et 100°C : - au moins un composé F choisi parmi les composés organiques comprenant au moins une fonction alcène ou alcyne dont au moins l'un des substituants est une fonction acide et les composés organiques comprenant au moins une fonction acide et au moins une fonction alcène ou alcyne dont au moins l'un des substituants est un groupe électroattracteur; et 10 - au moins un organopolysiloxane O choisi parmi les organopolysiloxanes comprenant des motifs siloxy (1.1) et (1.2) de formules suivantes: YaZiS1044afb) Z2eS104.c 2 (1.1) ; 2 (1.2) dans lesquelles : - a= 1 ou 2, b= 0, 1 ou 2 et a+b= 1, 2 ou 3 15 - c = 1, 2 ou 3 - les symboles Y, identiques ou différents, représentent un groupe fonctionnel de formule (1.3) : -E1-(NH-G)h-(NH2)i (1.3) dans laquelle : - h = 0 ou 1; 20 - i = 0 ou 1 ; - h+i = 1 ou 2; - El représente un radical hydrocarboné divalent aliphatique, cycloaliphatique ou aromatique comprenant de 1 à 30 atomes de carbone ; de préférence aliphatique contenant de 1 à 10 atomes de carbone ; - lorsqu'il est présent, G représente un radical hydrocarboné aliphatique comprenant de 1 à 10 atomes de carbone, monovalent lorsque i=0 ou divalent lorsque i=1; - les symboles Z1 et Z2, identiques ou différents, représentent un radical hydrocarboné monovalent ayant de 1 à 30 atomes de carbone et comprenant éventuellement une ou plusieurs insaturations et/ou un ou plusieurs atomes de fluor, un groupe hydroxyle, ou un radical-OR' avec R1 qui représente un radical hydrocarboné en C1-Clo linéaire, cyclique ou ramifié, et de préférence Z1 et Z2 représentent un groupe hydrocarboné monovalent choisi parmi le groupe constitué par les groupes alkyles ayant de 1 à 8 atomes de carbone, les groupes alcényles ayant de 2 à 6 atomes de carbone et les groupes aryles ayant de 6 à 12 atomes de carbone comprenant éventuellement un ou plusieurs atomes de fluor, un groupe hydroxyle, ou un radical-OR' avec Rl qui représente un radical hydrocarboné en C1-C10 linéaire, cyclique ou ramifié, et encore plus préférentiellement 3052784 32 choisis parmi le groupe constitué par un groupe méthyle, éthyle, propyle, 3,3,3-trifluoropropyle, vinyle, hydroxyle, éthoxyle, méthoxyle, xylyle, tolyle et phényle ; ledit organopolysiloxane O comprenant, par molécule, au moins un motif siloxy (1.1) porteur d'au moins un groupe fonctionnel de formule (1.3). 5 3 - Procédé de lutte contre l'apparition de brouillard lors de l'enduction de supports flexibles selon les revendications 1 ou 2 dans lequel le composé F est choisi parmi les composés organiques 10 comprenant au moins une double liaison carbone-carbone et au moins une fonction acide carboxylique. 4 - Procédé de lutte contre l'apparition de brouillard lors de l'enduction de supports flexibles selon 15 les revendications 1 ou 2 dans lequel dans lequel le composé F est choisi parmi les composés de formule (11) R4 RCOOR, (Il) dans laquelle : R2, R3 et R4, identiques ou différents, représentent un atome d'hydrogène, un groupe COOH, ou 20 un groupe alkyle en C1 à C6, de préférence en Ci à C3, de préférence méthyle ; R5 représente un atome d'hydrogène, un groupe alkyle ou un groupe aryle, dans lequel l'alkyle et l'aryle comprennent au moins un groupe COOH. 25 5 - Procédé de lutte contre l'apparition de brouillard lors de l'enduction de supports flexibles selon les revendication 1 ou 2 dans lequel le composé F est choisi parmi le groupe constitué par l'acide acrylique, l'acide méthacrylique, l'acide itaconique, l'acide crotonique, le 2-carboxyéthylacrylate, le 3-carboxypropylacrylate, l'acide maléique, l'acide fumarique, l'acide 2-(acryloyloxy)acétique, l'acide 2-(acryloyloxy)propanoique, l'acide 3-(acrylolyloxy)propanoique, l'acide 2-(acryloyloxy)-2- 30 phenylacétique, l'acide 4-(acryloyloxy)butanoique, l'acide 2-(acryloyloxy)-2-methylpropanoique, l'acide 5-(acryloyloxy)pentanoique, l'acide (E)-but-2-enoic, l'acide (Z)-prop-1-ene-1,2,3- tricarboxylique, l'acide cinnamique, l'acide sorbique, l'acide 2-hexenoique, acide 2-pentenoique, l'acide 2,4-pentadienoique, l'acide ethenesulfonique, l'acide vinylphosphonique, l'acide (1- phenylvinyl)phosphonique, l'acide 3-(vinylsulfonyl)propanoique, l'acide 2-(vinylsulfonyl)acétique, 35 l'acide 2-(vinylsulfonyl)succinique, l'acide acétylène dicarboxylique et l'acide propiolique. 3052784 33 6 - Procédé de lutte contre l'apparition de brouillard lors de l'enduction de supports flexibles selon la revendication 2 dans lequel l'organopolysiloxane O est choisi parmi les organopolysiloxanes comprenant des motifs siloxy (1.1) et (1.2) de formules suivantes: YZ1bSiO4(afb) Z2cSiO4.c 2 (1.1) ; 2 (1.2) 5 dans lesquelles : - Y et Z1 et Z2 ont les définitions données à la revendication 2 ; - a= 1 ou 2, b= 0, 1 ou 2 et a+b= 2 ou 3 - c = 2 ou 3. 10 7 - Procédé de lutte contre l'apparition de brouillard lors de l'enduction de supports flexibles selon la revendication 1 ou 2 dans lequel ladite composition silicone liquide X précurseur de revêtement(s) silicone à laquelle on ajoute l'additif antibrouillard E tel que défini selon la revendication 1 ou 2, comprend : 15 - au moins un organopolysiloxane Al réticulable par voie radicalaire, - au moins un photoamorceur radicalaire Cl ; et - éventuellement au moins un système modulateur d'adhérence K. 20 _ 8 - Composition silicone liquide X précurseur de revêtement(s) silicone comprenant : - au moins un organopolysiloxane A réticulable par polyaddition, par déshydrogénocondensation, par polycondensation, par voie cationique ou par voie radicalaire, - au moins un additif antibrouillard E tel que décrit selon la revendication 1 ou 2, - éventuellement au moins un composé organosilicique réticulant B, 25 - éventuellement au moins un catalyseur ou photoamorceur C dont la nature est choisie suivant le type de réaction envisagée pour ledit organopolysiloxane A, - éventuellement, au moins un système modulateur d'adhérence K, et - éventuellement au moins un inhibiteur de réticulation D; 30 9- Composition silicone liquide X selon la revendication 8 comprenant : - au moins un organopolysiloxane Al réticulable par voie radicalaire, - au moins un additif antibrouillard E tel que décrit selon la revendication 1 ou 2, - éventuellement au moins un photoamorceur radicalaire Cl et 35 - éventuellement, au moins un système modulateur d'adhérence K. 34 3052784 10 - Utilisation de l'additif antibrouillard E tel que défini selon la revendications 1 ou 2 pour réduire l'apparition de brouillard lors de l'enduction de supports flexibles avec une composition silicone liquide X précurseur de revêtement(s) silicone.